(57)【要約】【課題】ベースフィルムの片側に蒸着重合膜を形成した複合フィルムコンデンサであって、大気下において仮に吸水が起きた場合においても、著しい形状変化を生じないものを提供すること。【解決手段】樹脂フィルムの一方の面上に、金属層と蒸着重合膜層とが順に設けられてなる積層体の二つを、それら二つの積層体における金属層及び蒸着重合膜層が設けられていない側の面同士が接した状態にて接合することにより、目的とするフィルムコンデンサ素子を形成する。【選択図】図１
2016046291.tif 000002
【特許請求の範囲】
【請求項１】
樹脂フィルムの一方の面上に、金属層と蒸着重合膜層とが順に設けられてなる積層体の二つが、該二つの積層体における金属層及び蒸着重合膜層が設けられていない側の面同士が接した状態にて、接合されてなるフィルムコンデンサ素子。
【請求項２】
樹脂フィルムの一方の面上に、金属層と蒸着重合膜層とが順に設けられてなる積層体の二つを、それら二つの積層体の各々が長手方向に引張された状態の下、該二つの積層体における金属層及び蒸着重合膜層が設けられていない側の面同士が接するように重ね合わせ、該重ね合わされた二つの積層体を、それらの積層方向に押圧することによって一体的にすることを特徴するフィルムコンデンサ素子の製造方法。
【発明の詳細な説明】
【技術分野】
【０００１】
本発明は、フィルムコンデンサ素子及びその製造方法に係り、特に、積層型フィルムコンデンサを製造する際に有利に用いられるフィルムコンデンサ素子と、その製造方法に関するものである。
【背景技術】
【０００２】
各種の電子機器や電気機器においては、従来より、様々な態様のコンデンサが使用されている。特に、近年は、電子機器等に対する小型化の要求に対応すべく、プラスチックフィルムを誘電体として利用するフィルムコンデンサが、広く採用されるようになってきている。
【０００３】
そのようなフィルムコンデンサとしては、特許文献１（特公平７−６６８９６号公報）に開示されている如き、両面に金属電極が形成された金属化フィルムと、その片面若しくは両面に形成された誘電体膜とから構成されるものの他、巻回タイプのフィルムコンデンサ（巻回型フィルムコンデンサ）や、積層タイプのフィルムコンデンサ（積層型フィルムコンデンサ）が広く知られている。
【０００４】
それら各種のフィルムコンデンサのうち、積層型フィルムコンデンサは、一般に、特許文献２（特開２０１２−２２２２９９号公報）にて開示されているように、誘電体層と金属層とが積層されてなる構造の基本素子を用いて、かかる基本素子の複数を積層せしめることにより構成されている。なお、本明細書及び特許請求の範囲においては、積層タイプや巻回タイプのフィルムコンデンサを製造する際に用いられる基本素子であって、少なくとも一つの誘電体層と少なくとも一つの金属層とが積層形成されてなるものを、フィルムコンデンサ素子と称する。また、以下においては、適宜、フィルムコンデンサ素子を単に素子と表現する。
【０００５】
また、フィルムコンデンサ素子としては、一つの樹脂フィルム層及び少なくとも一つの蒸着重合膜からなる誘電体層と、少なくとも一つの金属層とが積層形成されてなる構造を呈するものが、特許文献２において提案されている。
【０００６】
ところで、積層型フィルムコンデンサの製造方法としては、従来より、特許文献３（特公平６−１１０２０号公報）等にて明らかにされている方法が広く知られている。かかる特許文献３等にて開示の製造方法は、具体的に以下の手順に従って進められる。即ち、先ず、誘電体膜と金属膜とが積層されてなる、長尺で帯状の積層体（フィルムコンデンサ素子）を、回転体の支持面に巻回せしめることにより、全体として筒状を呈するフィルムコンデンサ素子の積層体（フィルムコンデンサ素子積層体）を形成し、その後、かかる積層体を一定の長さに切り分ける。そして、切り分けられたフィルムコンデンサ素子積層体に対して、その積層方向両側の面に、必要に応じて保護フィルムが更に積層され、また、その積層方向に直交する方向の両側側面にメタリコン電極が形成されることにより、目的とする積層型フィルムコンデンサが得られるのである。このように、特許文献３等にて明らかにされている製造方法は、一定の長さに切り分けられたフィルムコンデンサ素子積層体が大量に得られるところから、同一の静電容量を有するフィルムコンデンサの大量製造には非常に適した手法であるものの、例えば、静電容量の異なるフィルムコンデンサを少量、製造することについては、比較的不向きであると言わざるを得ないのである。
【先行技術文献】
【特許文献】
【０００７】
【特許文献１】特公平７−６６８９６号公報
【特許文献２】特開２０１２−２２２２９９号公報
【特許文献３】特公平６−１１０２０号公報
【発明の概要】
【発明が解決しようとする課題】
【０００８】
かかる状況の下、本発明者等が、積層型フィルムコンデンサの製造に関して、鋭意、研究を進めたところ、誘電体層として樹脂フィルムよりなる層（樹脂フィルム層）及び蒸着重合膜よりなる層（蒸着重合膜層）を併せ持つフィルムコンデンサ素子にあっては、大気下において、誘電体層が吸水することにより素子が大きく変形する場合があることが判明した。これは、樹脂フィルム及び蒸着重合膜を構成する各材料の吸水率の相違に起因すると考えられ、特に、蒸着重合膜層がポリユリア樹脂にて構成されている素子や、張力が加えられていない状態の素子において、著しい変形を生ずることが認められた。
【０００９】
前述した特許文献３等に開示の製造方法においては、長尺で帯状のフィルムコンデンサ素子に対して、回転体の支持面に巻回せしめる際に張力がかかる。このため、フィルムコンデンサ素子として、誘電体層として樹脂フィルム層及び蒸着重合膜層を併せ持つものを用いた場合でも、素子の幅方向における両端部にて多少の変形（巻き込み又は反り）が発生するものの、そのような多少の変形は、回転体の支持面に巻回せしめて素子の積層体を形成することに大きな影響を与えるものではない。しかしながら、樹脂フィルム層及び蒸着重合膜層を誘電体層として有する、長尺で帯状のフィルムコンデンサ素子を、大気下において切断し、その切断したものの積層を試みても、切断物（フィルムコンデンサ素子）の変形が著しく、積層することがほぼ不可能であることが判明したのである。
【００１０】
ここにおいて、本発明は、上記した本発明者等の知見に基づいて為されたものであって、その解決すべき課題とするところは、ベースフィルムの片側に蒸着重合膜を形成した複合フィルムコンデンサであって、大気下において仮に吸水が起きた場合においても、著しい形状変化を生じないものを提供することにある。また、そのようなフィルムコンデンサ素子を有利に製造することが出来る方法を提供することも、本発明の解決課題とするところである。
【課題を解決するための手段】
【００１１】
そして、本発明は、かかる課題を解決すべく、樹脂フィルムの一方の面上に、金属層と蒸着重合膜層とが順に設けられてなる積層体の二つが、該二つの積層体における金属層及び蒸着重合膜層が設けられていない側の面同士が接した状態にて、接合されてなるフィルムコンデンサ素子を、その要旨とするものである。
【００１２】
また、本発明は、樹脂フィルムの一方の面上に、金属層と蒸着重合膜層とが順に設けられてなる積層体の二つを、それら二つの積層体の各々が長手方向に引張された状態の下、該二つの積層体における金属層及び蒸着重合膜層が設けられていない側の面同士が接するように重ね合わせ、該重ね合わされた二つの積層体を、それらの積層方向に押圧することによって一体的にすることを特徴するフィルムコンデンサ素子の製造方法をも、その要旨とするものである。
【発明の効果】
【００１３】
このように、本発明に従うフィルムコンデンサ素子にあっては、樹脂フィルムの一方の面上に金属層と蒸着重合膜層とが順に設けられてなる積層体の二つが、それら二つの積層体における金属層及び蒸着重合膜層が設けられていない側の面同士が接した状態にて接合されて、構成されているところから、大気中にて蒸着重合膜層が吸水しても、素子全体の変形が有利に抑制されることとなるのである。
【００１４】
また、本発明に従うフィルムコンデンサ素子の製造方法においては、上記した優れた特性を有するフィルムコンデンサ素子を、工業的に有利に製造することが可能である。
【図面の簡単な説明】
【００１５】
【図１】本発明に従うフィルムコンデンサ素子の一例を示す断面説明図である。
【図２】図１に示すフィルムコンデンサ素子の製造工程の一例を示す概略図である。
【図３】図１に示すフィルムコンデンサ素子を用いて構成されるフィルムコンデンサの一例を示す断面説明図である。
【図４】本発明に従うフィルムコンデンサ素子の他の一例を示す断面説明図である。
【図５】図４に示すフィルムコンデンサ素子を用いて構成されるフィルムコンデンサの一例を示す断面説明図である。
【発明を実施するための形態】
【００１６】
以下、本発明を更に具体的に明らかにするために、本発明の代表的な実施形態にについて、図面を参照しつつ、詳細に説明することとする。
【００１７】
図１は、本発明に従うフィルムコンデンサ素子の一例が、その縦断面形態において示されている。かかる図１からも明らかなように、フィルムコンデンサ素子１０は、樹脂フィルム１２、１２’の一方の面上に、金属層１４、１４’と蒸着重合膜層１６、１６’とが、この順にて設けられてなる二つの積層体１８、１８’を、金属層１４、１４’及び蒸着重合膜層１６、１６’が設けられていない側の面同士が接した状態において接合することにより、構成されている。
【００１８】
より具体的には、フィルムコンデンサ素子１０を与える積層体１８（１８’）において、樹脂フィルム１２（１２’）は、ポリプロピレン製の長手の二軸延伸フィルムからなるものであり、１〜１０μｍ程度の厚さを有している。なお、この樹脂フィルム１２（１２’）としては、従来のフィルムコンデンサの誘電体膜層を構成する樹脂フィルムが、何れも使用可能である。例えば、ポリエチレンテレフタレートやポリフェニレンサルファイド、ポリエチレンナフタレート、ポリフッ化ビニリデン等からなる樹脂フィルムが用いられ得る。また、それらの樹脂フィルムは、必ずしも、二軸延伸フィルムでなくとも良い。
【００１９】
また、積層体１８（１８’）における金属層１４（１４’）は、アルミニウムにて構成されており、ＰＶＤやＣＶＤの範疇に属する、従来から公知の真空蒸着法に従って、樹脂フィルム１２（１２’）上に成膜されている。かかる金属層１４（１４’）は、フィルムコンデンサ素子１０を用いて得られるフィルムコンデンサにおいて、内部電極を構成することとなる。なお、金属層１４（１４’）を構成する金属材料としては、アルミニウムに限定されるものではなく、フィルムコンデンサの内部電極を形成する公知の金属材料、例えば、亜鉛等も使用可能である。また、金属層１４（１４’）の形成手法にあっても、上述の真空蒸着法に限定されるものではなく、樹脂フィルム１２（１２’）上に薄膜状の金属層を形成可能な手法であれば、如何なるものであっても採用可能である。加えて、金属層１４（１４’）の膜厚抵抗値は、通常、１〜５０Ω／ｃｍ2 程度とされる。そして、本実施形態に係る積層体１８（１８’）においては、金属層１４（１４’）は、積層体１８（１８’）表面において、その幅方向（図１における左右方向。以下、同じ。）における一方側の端部（図１における左側端部）を除いた部分に積層されているのである。
【００２０】
さらに、金属層１４（１４’）の表面には、樹脂材料よりなる蒸着重合膜層１６（１６’）が形成されている。蒸着重合膜層１６（１６’）は、樹脂フィルム１２（１２’）よりも小さな幅を有し、樹脂フィルム１２（１２’）に対して、その幅方向の略中央部に配置されている。即ち、樹脂フィルム１２（１２’）における、表面に金属層１４（１４’）が設けられた側の端部（図１において右側端部）においては、蒸着重合膜層１６（１６’）が設けられておらず、金属層１４（１４’）が露出しているのであり、この露出している金属層１４（１４’）の端部が、後述するフィルムコンデンサにおいて、正極側及び負極側の二つのメタリコン電極のうちの一方と連結される連結部２０（２０’）となる。一方、樹脂フィルム１２（１２’）における、表面に金属層１４（１４’）が設けられていない側の端部（図１において左側端部）においては、樹脂フィルム１２（１２’）の表面が露出したマージン部が確保された状態にて、樹脂フィルム１２（１２’）及び金属層１４（１４’）を覆うように蒸着重合膜層１６（１６’）が形成されている。そして、蒸着重合膜層１６（１６’）は、樹脂フィルム１２（１２’）と共に、フィルムコンデンサ素子１０を用いて得られるフィルムコンデンサにおいて誘電体層として機能することとなる。
【００２１】
ここで、蒸着重合膜層１６（１６’）は、従来より公知の真空蒸着重合法に従って、樹脂フィルム１２（１２’）の一方の面上に形成されている。即ち、誘電体となり得る重合体（樹脂材料）を与える原料（モノマー）を、真空槽内に供給し、真空槽内に配置された樹脂フィルム１２（１２’）の表面上乃至は表面近傍にて重合させ、生成した重合体によって樹脂フィルム１２（１２’）上に成膜されているのである。真空蒸着重合法は、ナノオーダーでの膜厚制御が可能であり、また、均一な成膜が可能である。加えて、生真空蒸着重合法に従って得られる膜は、他の手法に従って得られる膜と比較して、不純物量が少ないという利点がある。このため、蒸着重合膜層１６（１６’）は、高い誘電率及び優れた耐電圧特性を有しているのである。
【００２２】
また、蒸着重合膜層１６（１６’）を構成する樹脂材料としては、真空蒸着重合法に従って成膜可能な樹脂材料であれば、如何なるものであっても採用可能である。具体的には、ポリユリア樹脂、ポリアミド樹脂、ポリイミド樹脂、ポリアミドイミド樹脂、ポリエステル樹脂、ポリアゾメチン樹脂、ポリウレタン樹脂、アクリル樹脂等を、例示することが出来る。これらの中でも、特に、樹脂フィルム１２（１２’）を構成する樹脂材料よりも高い誘電率を有するものが好適に採用されるのであり、本実施形態においては、ポリユリア樹脂が採用されている。
【００２３】
さらに、蒸着重合膜層１６（１６’）の膜厚は、特に限定されるものではないが、０．００１〜１０μｍ程度であることが望ましい。蒸着重合膜層１６（１６’）を０．００１μｍ未満の膜厚で形成することは容易ではなく、０．００１μｍ以上の膜厚とすることが現実的である。一方、蒸着重合膜層１６（１６’）の厚さが１０μｍを超えると、最終的に得られるフィルムコンデンサにおいて小型化を図ることが困難となる恐れがある。
【００２４】
そして、上述の如き構成を有する積層体１８、１８’が、積層体１８における連結部２０が設けられた側の端部と、積層体１８’における連結部２０’が設けられていない側の端部とを対応させ、且つ、金属層１４、１４’及び蒸着重合膜層１６、１６’が設けられていない側の面同士が接した状態において、接合されることにより、本発明に従うフィルムコンデンサ素子１０が構成されているのである。
【００２５】
従来の、誘電体層として樹脂フィルム層及び蒸着重合膜層とを有するフィルムコンデンサ素子にあっては、大気に晒されると蒸着重合膜層（及び樹脂フィルム層）が吸湿し、それら蒸着重合膜層等を構成する樹脂材料の吸湿率の相違により、素子全体が著しく変形する。しかしながら、本発明に従うフィルムコンデンサ素子１０にあっては、積層体１８と積層体１８’は同一形状を呈しており、積層体１８にて生ずる変形と積層体１８’にて生ずる変形とが相殺されることとなり、以て、吸湿による変形が生じ難いものとなっているのである。
【００２６】
このように、本発明に従うフィルムコンデンサ素子にあっては、大気中においても吸湿による変形の発生が著しく抑制されるところから、真空下におけるフィルムコンデンサの製造に用いられ得ることは勿論のこと、大気中におけるフィルムコンデンサの製造において、特に有利に用いられるのである。
【００２７】
ところで、本発明に従うフィルムコンデンサ素子１０は、有利には、以下の手法に従って製造される。
【００２８】
図２は、本発明に従うフィルムコンデンサ素子の製造工程の一例を概略的に示す説明図である。図２（ａ）に示される積層体１８は、紙面表裏方向に延びる長手帯状を呈しているところ、図２（ａ）においては、大気下において、長手方向（図２において紙面表裏方向）に引張された状態にある積層体１８が示されている。本実施形態において、積層体１８の樹脂フィルム１２はポリプロピレンにて構成され、また、蒸着重合膜層１６はポリユリア樹脂にて構成されているところから、かかる構成の積層体１８を大気中にて長手方向（紙面表裏方向）に引張すると、樹脂フィルム１２の端部は、蒸着重合膜層１６が設けられていない側に向かって巻き込むように変形する。なお、この巻き込みの程度は、積層体１８に加えられる張力の大きさや、積層体１８を構成する各層の材料の種類等に応じて変化する。
【００２９】
次いで、図２（ｂ）に示すように、積層体１８に対して、積層体１８’を、積層体１８における連結部２０が設けられた端部と積層体１８’における連結部２０’が設けられていない側の端部とが対応するように、配置する。なお、積層体１８’に対しては、積層体１８に対する張力と同様の張力が加えられている。
【００３０】
そして、図２（ｂ）に示された状態にある積層体１８、１８’に対して、それら積層体の積層方向（図２において紙面上下方向）に押圧力を加えて一体的にすることにより、図２（ｃ）に示されるような本発明に従うフィルムコンデンサ素子１０が得られるのである。なお、二つの積層体を押圧して一体的にするに際しては、例えば、上述してきた長手帯状の積層体１８、１８’を、図２（ｂ）に示すように重ね合わせて、その重ね合わせた状態で所定の巻回ロールに巻回せしめ、その巻回の際の巻き締め力を利用することが可能である。また、図２（ｂ）に示される二つの積層体１８、１８’に対して、それらの積層方向（紙面上下方向）にプレス加工を施すことによって、二つの積層体１８、１８’を圧着せしめることも可能である。
【００３１】
このような製造手法に従うことにより、本発明のフィルムコンデンサ素子を、簡易に、且つ工業的に製造することが可能である。
【００３２】
そして、上述したフィルムコンデンサ素子１０にあっては、その複数が用いられてフィルムコンデンサが製造される。本発明に従うフィルムコンデンサ素子を用いたフィルムコンデンサの一例を、図３に示す。かかる図３に示されるフィルムコンデンサ２２を製造する際には、先ず、複数（ここでは、３個）のフィルムコンデンサ素子１０を積層すると共に、積層された複数のフィルムコンデンサ素子１０の両側の端面に対して、保護フィルム２４、２４をそれぞれ、更に積層する。なお、この保護フィルム２４、２４には、例えば、フィルムコンデンサ素子１０の樹脂フィルム１２と同じ樹脂製のフィルム等が用いられる。
【００３３】
そして、そのような複数のフィルムコンデンサ素子１０と保護フィルム２４、２４より構成される積層体の両側側面に対して、例えば、亜鉛等の金属材料を、公知の手法により溶射して、メタリコン電極２６を各々、形成する。それら二つのメタリコン電極２６、２６は、上下方向において互いに隣り合うフィルムコンデンサ素子１０、１０の間において、１）下側に位置するフィルムコンデンサ素子１０における金属層１４の連結部２０と、上側に位置するフィルムコンデンサ素子１０の樹脂フィルム１２との間に形成される隙間内に、また、２）下側に位置するフィルムコンデンサ素子１０における金属層１４の連結部が設けられていない側の端部（図３において左側端部）と、上側に位置するフィルムコンデンサ素子１０における金属層１４’の連結部２０’との間に形成される隙間内に、それぞれ効果的に侵入する。これによって、二つのメタリコン電極２６、２６が、各フィルムコンデンサ素子１０の金属層１４、１４’に対して、電気的に確実に接続されることとなる。かくして、積層体タイプのフィルムコンデンサ２２が製造されるのである。なお、このフィルムコンデンサ２２には、必要に応じて、図示しない端子等が、各メタリコン電極２６にそれぞれ接続される。
【００３４】
図３に示す如き、本発明のフィルムコンデンサ素子を用いて得られるフィルムコンデンサ２２にあっては、隣り合うフィルムコンデンサ素子１０、１０間に加えて、フィルムコンデンサ素子１０を構成する積層体１８、１８’間も、ガス抜け層として効果的に機能し得る。従って、絶縁破壊が生じた場合にあっても、コンデンサ全体の破壊が有利に抑制され、コンデンサとしての機能を喪失する恐れが小さい、所謂、セルフヒーリング（クリアリング）性に優れるという特性を、フィルムコンデンサ２２は有しているのである。
【００３５】
以上、本発明の代表的な実施形態の一つを詳述したが、本発明が、上記した実施形態の記載によって、何等の制約をも受けるものでないことは、言うまでもないところである。
【００３６】
具体的には、樹脂フィルムの一方の面上に金属層と蒸着重合膜層とが順に設けられてなる積層体の二つが、相対的にずれた状態にて接合されてなるフィルムコンデンサ素子を、他の実施形態として例示することが可能である。
【００３７】
すなわち、上述した図２（ｂ）の工程において、積層体１８に対して、積層体１８’を、積層体１８における連結部２０が設けられた端部と積層体１８’における連結部２０’が設けられていない側の端部とが対応するように、且つ、積層体１８（１８’）における連結部２０（２０’）が設けられた側の樹脂フィルム１２（１２’）端部が、相対する積層体１８’（１８）における連結部２０’（２０）が設けられていない側の樹脂フィルム１２’（１２）端部より僅かに突出するように配置し、かかる状態にて、積層体１８、１８’に対してプレス加工を施す。その結果、図４に示す如き、積層体１８（１８’）における連結部２０（２０’）が設けられた側の樹脂フィルム１２（１２’）端部が、相対する積層体１８（１８’）側に僅かに巻き込んだ状態（以下、傾斜した状態と称する。）のフィルムコンデンサ素子２８が得られることとなる。
【００３８】
図４に示す如きフィルムコンデンサ素子２８を用いて得られるフィルムコンデンサの一例を、図５に示す。なお、図５に示すフィルムコンデンサ３０は、図３に示されるフィルムコンデンサ２２と同様に、３個のフィルムコンデンサ素子２８が積層されていると共に、積層された複数のフィルムコンデンサ素子２８の両側の端面に対して、保護フィルム２４、２４が更に積層されている。また、３個のフィルムコンデンサ素子２８と保護フィルム２４、２４より構成される積層体の両側側面に対しては、所定の金属材料を用いて、メタリコン電極２６が各々、形成されている。
【００３９】
そして、図５からも明らかなように、フィルムコンデンサ素子２８における金属層１４、１４’の連結部２０、２０’は傾斜した状態にあり、そのようなフィルムコンデンサ素子２８の積層体は、図３に示されるフィルムコンデンサ素子１０の積層体と比較して、メタリコン電極２６、２６に対してより大きな開口部が設けられることとなる。従って、図５に示すフィルムコンデンサ３０にあっては、図３に示されるフィルムコンデンサ２２と比較して、メタリコン電極２６を構成する金属材料が、隣接するフィルムコンデンサ素子２８間に形成される隙間により効果的に侵入し、連結部２０、２０’とメタリコン電極２６、２６との間の接触面積が効果的に増大して接合抵抗が小さくなり、その結果、ＥＳＲ（等価直列抵抗）がより小さいものとなるのである。
【符号の説明】
【００４０】
１０  フィルムコンデンサ素子          １２  樹脂フィルム
１４  金属層                          １６  蒸着重合膜層
１８  積層体                          ２０  連結部
２２  フィルムコンデンサ              ２４  保護フィルム
２６  メタリコン電極                  ２８  フィルムコンデンサ素子
３０  フィルムコンデンサ
【図１】
2016046291.tif 000003
【図２】
2016046291.tif 000004
【図３】
2016046291.tif 000005
【図４】
2016046291.tif 000006
【図５】
2016046291.tif 000007